ポルフィリン、フタロシアニンおよびナフタロシアニンならびにこれらの化合物の誘導体の金属錯体のなかから選ばれる1または2以上を含む色素と、該色素が吸着される金属酸化物多孔質半導体を有し、酸素原子を介して該金属錯体の金属原子が該金属酸化物多孔質半導体の金属原子に結合して化学吸着されてなることを特徴とする色素増感太陽電池の色素吸着半導体電極。前記色素とは別の色素が前記金属酸化物多孔質半導体に共吸着されてなることを特徴とする請求項1に記載の色素増感太陽電池の色素吸着半導体電極。前記別の色素が酸素原子を介して前記金属錯体の金属原子に結合してなることを特徴とする請求項2記載の色素増感太陽電池の色素吸着半導体電極。前記金属錯体の金属と前記金属酸化物多孔質半導体の金属がいずれもスズであることを特徴とする請求項1記載の色素増感太陽電池の色素吸着半導体電極。前記色素とは別の色素が前記金属酸化物多孔質半導体に共吸着されてなることを特徴とする請求項4に記載の色素増感太陽電池の色素吸着半導体電極。前記別の色素が酸素原子を介して前記金属錯体の金属原子に結合してなることを特徴とする請求項5記載の色素増感太陽電池の色素吸着半導体電極。請求項1に記載の色素増感太陽電池の色素吸着半導体電極を備えてなることを特徴とする色素増感太陽電池。請求項2に記載の色素増感太陽電池の色素吸着半導体電極を備えてなることを特徴とする色素増感太陽電池。請求項3に記載の色素増感太陽電池の色素吸着半導体電極を備えてなることを特徴とする色素増感太陽電池。請求項4に記載の色素増感太陽電池の色素吸着半導体電極を備えてなることを特徴とする色素増感太陽電池。請求項5に記載の色素増感太陽電池の色素吸着半導体電極を備えてなることを特徴とする色素増感太陽電池。請求項6に記載の色素増感太陽電池の色素吸着半導体電極を備えてなることを特徴とする色素増感太陽電池。請求項1記載の色素増感太陽電池の色素吸着半導体電極の製造方法であって、金属酸化物多孔質半導体に、ポルフィリン、フタロシアニンおよびナフタロシアニンならびにこれらの化合物の誘導体の金属錯体のなかから選ばれる1または2以上を含む色素を含浸することを特徴とする色素増感太陽電池の色素吸着半導体電極の製造方法。請求項4記載の色素増感太陽電池の色素吸着半導体電極の製造方法であって、金属酸化物多孔質半導体に、ポルフィリン、フタロシアニンおよびナフタロシアニンならびにこれらの化合物の誘導体の金属錯体のなかから選ばれる1または2以上を含む色素を含浸することを特徴とする色素増感太陽電池の色素吸着半導体電極の製造方法。解決しようとする問題点は、長波長を含む広い波長領域の光を効率的に利用することができる色素のさらなる改良が求められている点である。本発明に係る色素増感太陽電池の色素吸着半導体電極は、ポルフィリン、フタロシアニンおよびナフタロシアニンならびにこれらの化合物の誘導体の金属錯体のなかから選ばれる1または2以上を含む色素と、該色素が吸着される金属酸化物多孔質半導体を有し、酸素原子を介して該金属錯体の金属原子が該金属酸化物多孔質半導体の金属原子に結合して化学吸着されてなることを特徴とする。また、本発明に係る色素増感太陽電池の色素吸着半導体電極は、好ましくは、前記金属錯体の金属と前記金属酸化物多孔質半導体の金属がいずれもスズであることを特徴とする。また、本発明に係る色素増感太陽電池の色素吸着半導体電極は、好ましくは、前記色素とは別の色素が前記金属酸化物多孔質半導体に共吸着されてなることを特徴とする。また、本発明に係る色素増感太陽電池の色素吸着半導体電極は、好ましくは、前記別の色素が酸素原子を介して前記金属錯体の金属原子に結合してなることを特徴とする。また、本発明に係る色素増感太陽電池は、上記の色素増感太陽電池の色素吸着半導体電極を備えてなることを特徴とする。また、本発明に係る色素増感太陽電池の色素吸着半導体電極の製造方法は、上記の色素増感太陽電池の色素吸着半導体電極の製造方法であって、金属酸化物多孔質半導体に、ポルフィリン、フタロシアニンおよびナフタロシアニンならびにこれらの化合物の誘導体の金属錯体のなかから選ばれる1または2以上を含む色素を含浸することを特徴とする。本発明に係る色素増感太陽電池の色素吸着半導体電極は、ポルフィリン、フタロシアニンおよびナフタロシアニンならびにこれらの化合物の誘導体の金属錯体のなかから選ばれる1または2以上を含む色素と、色素が吸着される金属酸化物多孔質半導体を有し、酸素原子を介して金属錯体の金属原子が金属酸化物多孔質半導体の金属原子に結合して化学吸着されてなるため、長波長を含む広い波長領域の光を効率的に利用することができる。また、本発明に係る色素増感太陽電池は上記の色素吸着半導体電極を備えてなるため、色素吸着半導体電極の効果を好適に得ることができる。また、本発明に係る色素増感太陽電池の色素吸着半導体電極の製造方法は、金属酸化物多孔質半導体に本発明に係る色素を含浸するため、簡易な製造方法で本発明に係る色素吸着半導体電極を好適に得ることができる。本発明の実施の形態について、以下に説明する。本実施の形態に係る色素増感太陽電池の色素吸着半導体電極は、ポルフィリン、フタロシアニンおよびナフタロシアニンならびにこれらの化合物の誘導体の金属錯体のなかから選ばれる1または2以上を含む色素と、色素が吸着される金属酸化物多孔質半導体を有する。色素は金属酸化物多孔質半導体の金属酸化物ナノ粒子表面に吸着される。ポルフィリンの誘導体の金属錯体の例は、以下のものを挙げることができる。また、フタロシアニンの誘導体の金属錯体の例は実施例1~3に、ナフタロシアニンの誘導体の金属錯体の例は実施例4~6に、それぞれ挙げる。色素の金属錯体の中心の金属と金属酸化物多孔質半導体の金属は、同一元素であってもよく、また、異なる元素であってもよい。色素は、酸素原子を介して金属錯体の金属原子が金属酸化物多孔質半導体の金属原子に結合する。すなわち、M1金属酸化物多孔質半導体の金属原子-O-M2金属錯体の金属原子結合となる。酸素原子は金属酸化物多孔質半導体の表面に存在するOH基に由来するものと考えられるが、金属錯体の金属原子にOH基が結合したものの場合、このOH基に由来することも考えられる。金属錯体の中心の金属は、金属にハロゲン基または水酸基が結合したものを含む。金属錯体の中心の金属は、例えば価数を変えること等により上記の結合形態を実現することができるが、ハロゲン基等の結合物であると、より好適に上記の結合形態を得ることができる。金属錯体は、カルボン酸基、リン酸基、スルホン酸基等のアンカーを含んでいてもよい。ただし、錯体に例えばカルボン酸基を導入することは合成工程が煩雑であるので、その意味ではこれらのアンカーを含まないものが好適である。また、金属錯体は、アルキル基、芳香族基、ハロゲン化アミド、ニトリル、ニトロ基等を含んでよいし、また、不飽和結合で共役長が伸びていてもよい。色素吸着半導体電極は、その機能を害さない限度で、色素および金属酸化物多孔質半導体材料として他の成分を含んでもよい。錯体が配位結合する金属および金属酸化物多孔質半導体の金属は、それぞれ、例えば、周期表の第13族および第14の、スズSn、ケイ素Si、鉛Pb、ゲルマニウムGe、チタンTi、アルミニウムAl、ガリウムGa、インジウムIn等を挙げることができる。例えば、錯体が配位結合する金属がスズやケイ素の場合、それぞれ金属酸化物多孔質半導体の金属としてスズやチタンを好適に用いることができる。また、錯体が配位結合する金属および金属酸化物多孔質半導体の金属が同一元素の場合、金属種は、金属酸化物多孔質半導体として有用なものである限り特に限定するものではないが、スズが好適である。上記のように構成される本実施の形態に係る色素増感太陽電池の色素吸着半導体電極は、上記の金属酸化物多孔質半導体に上記の色素を含浸する製造方法により得ることができる。含浸の際は適宜の溶媒を用い、また、含浸した後、適宜の方法で乾燥する。この本実施の形態に係る色素増感太陽電池の色素吸着半導体電極の製造方法は、色素にカルボン酸等を導入することが必須でない点で製法が簡易である。また、本実施の形態に係る色素増感太陽電池の色素吸着半導体電極は、好ましくは、上記の色素とは別の色素が金属酸化物多孔質半導体に共吸着される。金属酸化物多孔質半導体上に吸着される新規な色素の層の上に2層目として例えば従来の色素を吸着することができ、これにより相乗効果を得ることができる。このとき、上記別の色素が酸素原子を介して前記金属錯体の金属原子に結合するものであると、すなわち、M1多孔質半導体の金属原子-O-M2金属錯体の金属原子-O-別の色素の結合形態であると、より好ましい。本実施の形態に係る色素増感太陽電池の色素吸着半導体電極は、電子注入が起こるLUMOの電子は、フタロシアニン中心部に集まっており、色素が錯体の中心部で多孔質半導体の金属と結合することにより、色素から金属酸化物多孔質半導体に有効に電子が注入される。これにより、赤外域等の長波長を含む広い波長領域の光を効率的に利用することができ、例えば、タンデム型やハイブリッド型の高効率太陽電池に好適に用いることができる。つぎに、本実施の形態に係る色素増感太陽電池は、本実施の形態に係る色素吸着半導体電極を備えるものであり、色素吸着半導体電極とともに、アノード電極、カソード電極および電解液を有する。本実施の形態に係る色素増感太陽電池は、本実施の形態に係る色素吸着半導体電極の作用効果を好適に得ることができる。実施例を挙げて本発明を説明する。なお本発明は、以下に説明する実施例に限定されるものではない。<光電変換素子色素増感太陽電池の作製>酸化スズ粉末シーアイ化成社製NanoTek登録商標6gに純水1mlおよび酢酸1mlを加え、超音波照射を24時間行った後、エタノール100mlを加えさらに3時間超音波照射を行った。さらにエチルセルロース1.5g、αテルピネオール10ml添加し十分に撹拌を行った後、ロータリエバポレーターで濃縮し酸化スズペーストを調整した。フッ素をドープした酸化スズ膜付き透明導電性ガラス基板上に酸化スズペーストをスキージ塗布し室温乾燥後、450°Cで30分焼成を行い、導電性支持体酸化スズ膜付き透明導電性ガラス基板上に膜厚5μmの多孔質の酸化スズ膜を形成した。Nメチル2ピロリドン30ml中に、下記式の金属錯体を0.1mM溶解した溶液を調製し、上記酸化スズ膜付き半導体層を支持体ごと浸漬し、6時間、80°C、大気下にて保持した。反応後、酸化スズ膜をエタノールで洗浄し室温乾燥を3回繰り返し、光電変換層色素吸着半導体電極を作製した。対向電極として、酸化スズ膜付き透明導電性ガラス基板上に、白金を担持した透明導電性ガラス板を用い、両者の間に三井デュポン社製ハイミラン25μmを熱圧着し、アセトニトリル溶媒に、4tertブチルピリジン580mM、沃素50mM沃化リチウム500mMを溶解したレドックス電解質を入れた電荷移動層を作製して、光電変換素子色素増感太陽電池を作製した。下記式の金属錯体を用いたほかは実施例1と同様の方法で光電変換素子色素増感太陽電池を作製した。下記式の金属錯体を用いたほかは実施例1と同様の方法で光電変換素子色素増感太陽電池を作製した。下記式の金属錯体を用いたほかは実施例1と同様の方法で光電変換素子色素増感太陽電池を作製した。下記式の金属錯体を用いたほかは実施例1と同様の方法で光電変換素子色素増感太陽電池を作製した。下記式の金属錯体を用いたほかは実施例1と同様の方法で光電変換素子色素増感太陽電池を作製した。下記式の金属錯体を用いたほかは実施例1と同様の方法で光電変換素子色素増感太陽電池を作製した。上記で得られた実施例1~6および比較例の光電変換素子を、AM1.5100mWcm2のソーラーシミュレータを用いて、太陽電池特性を測定して得られた短絡電流密度Jscおよび開放電圧値Vocを表1に示す。これらの値は、同様の方法で作製した4サンプルの光電変換素子についての測定結果の平均値である。なお、標準偏差はいずれも0.1以下であった。なお、実施例1~3および比較例の光電変換素子で用いた金属錯体色素の光波長横軸:単位nmと光電変換効率縦軸:単位の関係をこの順でそれぞれ図1~図4に示す。また、実施例4~6の光電変換素子で用いた金属錯体色素の光波長横軸:単位nmと光電変換効率縦軸:単位の関係をこの順でそれぞれ図7~図9に示す。表1より、実施例1~6は光電変換素子の特性が優れており、吸収波長領域も800nm以上に分光感度を有していることがわかる。<光電変換素子色素増感太陽電池の作製および評価>実施例7酸化スズ粉末シーアイ化成社製NanoTek登録商標6gに純水1mlおよび酢酸1mlを加え、超音波照射を24時間行った後、エタノール100mlを加えさらに3時間超音波照射を行った。さらにエチルセルロース1.5g、αテルピネオール10ml添加し十分に撹拌を行った後、ロータリエバポレーターで濃縮し酸化スズペーストを調整した。フッ素をドープした酸化スズ膜付き透明導電性ガラス基板上に酸化スズペーストをスキージ塗布し室温乾燥後、450°Cで30分焼成を行い、導電性支持体上に膜厚5μmの多孔質の酸化スズ膜を形成した。Nメチル2ピロリドン30ml中に、実施例1で用いた金属錯体を0.1mM溶解した溶液を調製し、上記酸化スズ膜付き半導体層を支持体ごと浸漬し、6時間、80°C、大気下にて保持した。この操作を3度くり返した。反応後、酸化スズ膜をエタノールで洗浄し室温乾燥を3回繰り返し、光電変換層を作製した。さらに、本基板光電変換層を01mMのRu色素に浸漬した。対向電極として、フッ素をドープした酸化スズ膜付き透明導電性ガラス基板上に、白金を担持した透明導電性ガラス板を用い、前記導電性支持体と対向電極との間に三井デュポン社製ハイミラン25μmを熱圧着し、アセトニトリル溶媒に、4tertブチルピリジン580mM、沃素50mM沃化リチウム500mMを溶解したレドックス電解質を入れた電荷移動層を作製して、光電変換素子を作製した。得られた光電変換素子の短絡電流は12mAcm2で、N719のみを吸着させた場合の8mAcm2、実施例1で用いた金属錯体のみを吸着させた場合の4mAcm2よりも高かった。なお、光電変換層を作製する際の浸漬時間を変化させ、実施例1で用いた金属錯体の吸着量とN719の吸着量を比較したところ、実施例1で用いた金属錯体は時間経過とともに吸着量が増加したが、これに伴うN719の吸着量の減少は少なかった。これは、実施例1で用いた金属錯体が金属酸化物の吸着サイトを満たしたとしても、吸着サイトが新しく生まれることでN719の吸着量が減らないことを意味するものと考えられる。このときの吸着機構は、図5に示すものが考えられる。実施例1で用いた金属錯体の中心金属に酸素原子を介してN719が結合する。なお、図5中、Ruはルテニウムを、NCSはN=C=Sを、TBAはTetrabutylammoniumを、それぞれ示す。金属錯体色素の光波長横軸:単位nmと光電変換効率縦軸:単位の関係を図6に示す。図6中、点線SPC6は実施例1で用いた金属錯体、破線N719はN719および実線SPC6N719は実施例7を、それぞれ示す。